(57)【要約】加熱による誘発に頼る、脱酸素を開始する方法を本明細書に開示する。被酸化性有機化合物と遷移金属の触媒とを含有する脱酸素性組成物は、脱酸素を開始するのに十分な程度まで加熱する。加熱による誘発は、脱酸素性組成物からフィルム又はパッケージ用物品を造る間に行われることがあるか、又は、その誘発は、そのフィルム又はパッケージ用物品を造ってしまった後に行われることがある。
2004522812.tif 000002
【特許請求の範囲】
【請求項１】
脱酸素を開始する方法において、
被酸化性の有機化合物と遷移金属の触媒とを含有する脱酸素性組成物を与える工程であって、該被酸化性有機化合物が、重合体の主鎖と、少なくとも１つの環状オレフィン基とを含有する該工程；及び
脱酸素を開始するのに十分な程度まで、前記脱酸素性組成物を加熱する工程；を包含する、上記脱酸素開始方法。
【請求項２】
環状オレフィン基は側基である、請求項１に記載の方法。
【請求項３】
重合体の主鎖はエチレン基を有する、請求項１記載の方法。
【請求項４】
脱酸素性組成物は、被酸化性有機化合物と、遷移金属触媒と、少なくとも１種の追加のポリマーとから本質的に成る、請求項１記載の方法。
【請求項５】
脱酸素性組成物は、光重合開始剤を含有しない、請求項１に記載の方法。
【請求項６】
脱酸素を開始している間、脱酸素性組成物は紫外線照射に暴露しない、請求項１に記載の方法。
【請求項７】
加熱工程は、脱酸素性組成物を含有するパッケージ用物品、又は脱酸素性組成物を含有するフィルムを形成する間に行う、請求項１に記載の方法。
【請求項８】
パッケージ用物品又はフィルムは単層を含有する、請求項７に記載の方法。
【請求項９】
パッケージ用物品又はフィルムは複層を含有する、請求項７に記載の方法。
【請求項１０】
脱酸素性組成物は、パッケージ用物品又はフィルムの形態で与え；且つ、該脱酸素性組成物をパッケージ用物品又はフィルムに形成してしまった後、該脱酸素性組成物を加熱する、請求項１に記載の方法。
【請求項１１】
パッケージ用物品又はフィルムは単層を含有する、請求項１０に記載の方法。
【請求項１２】
パッケージ用物品又はフィルムは複層を含有する、請求項１０に記載の方法。
【請求項１３】
脱酸素性組成物は、約７５℃〜約３００℃の温度に、約６０分以下の間加熱する、請求項１に記載の方法。
【請求項１４】
重合体の主鎖はエチレン基を有し、且つ、環状オレフィン側基は構造（Ｉ）：
2004522812.tif 000004
［式中、ｑ１、ｑ２、ｑ３、ｑ４、及びｒは、水素、メチル、又はエチルから独立的に選び；ｍは−（ＣＨ２）ｎ−（式中、ｎは０〜４の整数である）であり；且つ、ｒが水素である場合、ｑ１、ｑ２、ｑ３、及びｑ４の少なくとも１つもまた水素である］を有する、請求項２に記載の方法。
【請求項１５】
被酸化性有機化合物はエチレン−ビニルシクロヘキセンコポリマー（ＥＶＣＨ）である、請求項１４に記載の方法。
【請求項１６】
被酸化性有機化合物は、重合体の主鎖に結合している結合基と環状オレフィン側基とを更に有し、しかも、前記結合基は、−Ｏ−（ＣＨＲ）ｎ−；−（Ｃ＝Ｏ）−Ｏ−（ＣＨＲ）ｎ−；−ＮＨ−（ＣＨＲ）ｎ−；−Ｏ−（Ｃ＝Ｏ）−（ＣＨＲ）ｎ−；−（Ｃ＝Ｏ）−ＮＨ−（ＣＨＲ）ｎ−；又は−（Ｃ＝Ｏ）−Ｏ−ＣＨＯＨ−ＣＨ２−Ｏ−（式中、Ｒは水素、メチル、エチル、プロピル又はブチルであり；且つ、ｎは１〜１２の整数である）から選ぶ、請求項１４に記載の方法。
【請求項１７】
被酸化性有機化合物は、エチレン／アクリル酸メチル／アクリル酸シクロヘキセニルメチルのターポリマー（ＥＭＣＭ）、又はアクリル酸シクロヘキセニルメチル（ＣＨＡＡ）のホモポリマーである、請求項１６に記載の方法。
【請求項１８】
遷移金属の触媒は、コバルト、銅、マンガン、鉄、ニッケル、ロジウム及びルテニウムから成る群から選ばれる１種の遷移金属を含有する、請求項１に記載の方法。
【請求項１９】
遷移金属の触媒は、オレイン酸コバルト、ステアリン酸コバルト、又はネオデカン酸コバルトである、請求項１８に記載の方法。
【請求項２０】
脱酸素性組成物は、酸化防止剤、助触媒、追加のポリマー、及び顔料から成る群から選ばれる少なくとも１種の材料を更に含有する、請求項１に記載の方法。
【請求項２１】
助触媒はアミン又はアミドである請求項２０記載の方法。
【請求項２２】
助触媒は、少なくとも１種のアミン末端基を含有する低分子量ポリエーテル、ポリアミド、及びナイロンから成る群から選ぶ、請求項２１に記載の方法。
【発明の詳細な説明】
【０００１】
（１．発明の分野）
本発明は概して脱酸素性材料（ｏｘｙｇｅｎ ｓｃａｖｅｎｇｉｎｇ ｍａｔｅｒｉａｌ）の分野に関する。本発明は一層詳しく言えば、脱酸素性組成物を加熱することによって該脱酸素性組成物中で脱酸素を開始する方法に関する。
【０００２】
（関連技術の記述）
酸素感受性製品を酸素に暴露するのを制限することによって、該製品の品質及び貯蔵寿命（ｓｈｅｌｆ ｌｉｆｅ； 保存性）が維持、向上することは周知である。例えば、パッケージ系において酸素感受性食品の酸素暴露を制限することによって、該食品の品質が維持されて、食品の損傷が回避される。加えて、そのようなパッケージによって、在庫中の製品が一層長い期間保持され、それによって、廃棄及び補充にかかるコストが低減する。食品パッケージ産業において、改良済み雰囲気パッケージ（ｍｏｄｉｆｉｅｄ ａｔｍｏｓｐｈｅｒｅ ｐａｃｋａｇｉｎｇ）（ＭＡＰ）、真空パッケージ及び酸素遮断フィルムパッケージを包含する、酸素暴露を制限するための幾つかの手段が既に開発されてきた。
【０００３】
酸素暴露を制限するためのもう１つの手段には、パッケージ用構造体の中に脱酸素剤を組み入れることが包含される。パッケージの中に捕集剤（ｓｃａｖｅｎｇｅｒ）を組み入れることによって、パッケージ全体に渡る均一な捕集効果（ｓｃａｖｅｎｇｉｎｇ ｅｆｆｅｃｔ）が与えられ得る。加えて、そのように組み入れることによって、酸素がパッケージの壁を通過する時、酸素を遮断して捕集する手段［本明細書では、「活性酸素バリヤー（ａｃｔｉｖｅ ｏｘｙｇｅｎ ｂａｒｒｉｅｒ）」という］が与えられ、それによって、パッケージ全体に渡って可能な最小酸素レベルを保持することができる。
しかし、多くの場合、この系での脱酸素の発現は、何日間も又は何週間も生じないことがある。有用な脱酸素が発現する前の遅延期間は、以下、誘導期間（ｉｎｄｕｃｔｉｏｎ ｐｅｒｉｏｄ）と呼ぶ。
【０００４】
遅延期間をできる限り短くするための多くの研究が行われてきた。シュペール（Ｓｐｅｅｒ）等の米国特許第５，２１１，８７５号明細書、及びチン（Ｃｈｉｎｇ）等の米国特許第５，８５９，１４５号明細書は、放射線に暴露することにより脱酸素を開始することによって、誘導期間を最小化するための方法を開示する。両者とも、紫外線又は可視光線を包含する放射線に頼る方法であって、紫外線を包含する波長が好ましい該方法を教示する。そのような紫外線により開始する系は、非芳香族ポリマーを含有する脱酸素性組成物にとってとりわけ有用である。
【０００５】
紫外線による誘発（ｔｒｉｇｇｅｒｉｎｇ）によって、脱酸素が開始される時の制御が可能となるが、紫外線に頼って脱酸素を誘導するそのような方法の用途には、限界がある。第１に、脱酸素性組成物は、紫外線を透過しない物質を含有することがあり、従って、脱酸素を活性化する紫外線の能力が制限される。例えば、ポリエチレンテレフタレート（ＰＥＴ）又はポリエチレンナフタレート（ＰＥＮ）のようなポリマーを含有する脱酸素性組成物は、紫外線開始方法を用いて誘発するのは困難である。なぜなら、これらポリマーは紫外線を吸収するからである。更に、紫外線に関連する幾何学的制約及び物理的制約のために、角張った予備形成済み脱酸素性パッケージ物品の均一な紫外線処理を達成することは困難である場合がある。そのような角張ったパッケージ物品の諸例はとりわけ、ゲーブルトップ（ｇａｂｌｅ−ｔｏｐ）カートン、平行六面体カートン、プラスチックボトル、及びガラスビンである。また更に、紫外線照射に頼る、脱酸素を開始する方法は大抵、光重合開始剤を含有する脱酸素性組成物と関連している。そのような光重合開始剤は通常、価格が比較的高い。更に、幾つかの光重合開始剤は実際、それら光重合開始剤を含有する組成物及び物品を設計する時に考慮されなければならない望ましくない諸特性を有する（例えば、黄変する）ことがある。
【０００６】
脱酸素性組成物中に紫外線不透過性物質が存在しているかどうかに関係なく効率のよい該脱酸素性組成物で脱酸素を容易に開始する必要がある。芳香族ポリマーを含有する脱酸素性組成物を用いて効果的な脱酸素を開始する方法を得ることもまた望ましい。角張ったパッケージ用物品で脱酸素を均一に開始するための改善された方法は有用であろう。更に、脱酸素を効率的に開始するための光重合開始剤を必要としない脱酸素性組成物及びパッケージ用物品を得ることは有益であろう。
【０００７】
（発明の概要）
本発明は、脱酸素性組成物（ｏｘｙｇｅｎ ｓｃａｖｅｎｇｉｎｇ ｃｏｍｐｏｓｉｔｉｏｎ）を加熱することに頼る、脱酸素を開始する諸方法に向けられている。
本発明の１つの面は、被酸化性有機化合物と遷移金属の触媒とを含有する脱酸素性組成物によって脱酸素を開始する方法に向けられている。該被酸化性有機化合物は、環状オレフィンの部分と一緒に重合体の主鎖を含有しており、また、脱酸素の開始は、脱酸素性組成物を加熱することによって達成される。重合体の主鎖はエチレン基を有する（ｅｔｈｙｌｅｎｉｃ）のが好ましい。前記環状オレフィン部分が前記重合体主鎖の側鎖となっている（ｐｅｎｄａｎｔ）のも好ましい。とは言え、本発明の他の幾つかの態様において、被酸化性有機化合物の重合体主鎖は、環状有機部分の少なくとも１種の環状炭素（ｒｉｎｇ ｃａｒｂｏｎ）を含有することがある。
【０００８】
脱酸素を開始するのに十分な程度まで前記脱酸素性組成物を加熱する工程は、脱酸素性組成物をパッケージ用物品又はフィルムに形成するプロセスの間に行うことができるか；又は、それは脱酸素性組成物をパッケージ用物品又はフィルムに形成してしまった後に行うことができる。
脱酸素性組成物は、被酸化性有機化合物及び遷移金属触媒に加えて、酸化防止剤、助触媒、追加のポリマー、及び顔料から選ばれる材料を更に含有することがある。
【０００９】
本発明の脱酸素を開始する方法を使用することによって、脱酸素の開始は、紫外線照射を使用しないで達成することができる。脱酸素性材料を熱源に当てる工程は、紫外線と同じタイプの物理的制約を受けず、しかも、紫外線によって容易には活性することのできない幾つかの脱酸素性組成物（即ち、芳香族ポリマー又は紫外線不透過性材料を含有する諸組成物）で脱酸素を開始するために、熱を使用することができる。例えば、紫外線不透過性物質を含有しているために紫外線暴露によってはうまく誘発することのできない幾つかの脱酸素性組成物は、加熱によって誘発することができる。更に、脱酸素性組成物が角張ったパッケージ用物品の一部分である場合、たとえ紫外線への暴露がそのような角張ったパッケージ用物品には困難であるとしても、加熱による開始方法は、脱酸素を開始するのにうまく使用することができる。加えて、本発明の方法は、光重合開始剤も紫外線への暴露も必要とせず、また、幾つかの態様において、加熱工程は、脱酸素性組成物からパッケージ用物品又はフィルムを形成するプロセスと組合せることができる；従って、本発明の方法は、紫外線で開始する方法に比べて安価でありうる。
【００１０】
（説明に役立つ諸態様の記述）
本発明の１つの態様は、脱酸素を開始する方法において、被酸化性の有機化合物と遷移金属の触媒とを含有する脱酸素性組成物を与える工程であって、該被酸化性有機化合物が、重合体の主鎖と、少なくとも１種の環状オレフィン基とを含有する該工程；及び、脱酸素を開始するのに十分な程度まで、前記脱酸素性組成物を加熱する工程；を包含する上記脱酸素開始方法である。脱酸素を開始する結果となる加熱工程は、約６０分以下の間行うのが好ましく、約０．５分〜６０分の間行うのが一層好ましい。重合体の主鎖（ｂａｃｋｂｏｎｅ）は、ポリエステル、ポリエーテル、ポリチオエーテル、ポリカーボネート、ポリアミド又はポリエチレン、又はそれら２種以上の組合せである場合がある。重合体の主鎖は、エチレン基を有するのが好ましい。環状オレフィン基は、重合体の主鎖の側鎖となっているのもまた好ましい。しかし、他の諸態様において、重合体の主鎖は、環状オレフィン基の少なくとも１つの環状炭素を含有することがあり、従って、環状オレフィン基は側鎖となっていない。側鎖となっていない環状オレフィン基を含有する幾つかの被酸化性有機化合物は、ジオールを無水物と重合させることによって生成することができ、環状オレフィン基は、ジオールか無水物のいずれか又は両方によって、ポリマーの中に導くことができる。
【００１１】
被酸化性有機化合物であってその中の環状オレフィン部分が側鎖となっていない該被酸化性有機化合物を得るための合成概要は、図１に示す。この概要は、３−シクロヘキセン−１，１−ジメタノール（１０）を無水シス−１，２，３，６−テトラヒドロフタル酸（１１）と反応させることを包含する。結果として得られるポリマー（１２）は、２個の異なる環状オレフィン基［一方は、重合体の主鎖（１４）に属する、無水物と２つの環状炭素とによって導かれるもの、及び他方は、重合体の主鎖（１３）に属する、ジオールと１つの環状炭素とによって導かれるもの］を有する。
この方法で使用される脱酸素性組成物は、幾つかの異なる形態で与えることができる。それら脱酸素性組成物は、ポリマーブレンド（ｐｏｌｙｍｅｒ ｂｌｅｎｄｓ）若しくはプレフォーム（ｐｒｅｆｏｒｍ； 予備成形物）のような製造中間体として与えることができるか；又はもう１つの方法として、それら脱酸素性組成物は、完成品として与えることができる。完成品は、単層若しくは複層の形態；パッケージ用物品の一部であるフィルムの形態；又は、単層若しくは複層を有する、硬質（ｒｉｇｉｄ）、半硬質（ｓｅｍｉ−ｒｉｇｉｄ）若しくは柔軟性（ｆｌｅｘｉｂｌｅ）のパッケージ用物品の形態；で与えることができる。もう１つの方法として、それら組成物は、脱酸素性のフィルム又はパッケージ用物品の、構成要素又は層として与えることができる。
【００１２】
本発明の幾つかの態様において、脱酸素性組成物は、被酸化性有機化合物と遷移金属の触媒とから本質的に成る。脱酸素性組成物は、光重合開始剤を含有しないのが好ましい。とは言え、このことは、本発明の方法において、光重合開始剤を含有する脱酸素性組成物を使用することができないことを意味することを意図しない。従って、本発明の好ましい脱酸素性組成物は、脱酸素を開始するために、紫外線暴露を必要としない。他の好ましい諸態様において、脱酸素性組成物は、酸化防止剤、助触媒（ｃｏ−ｃａｔａｌｙｓｔ）、追加のポリマー、及び顔料から選ばれる少なくとも１種の材料を更に含有することがある。
【００１３】
脱酸素性組成物からパッケージ用物品を形成するプロセスの間に加えられる熱は、加熱による誘発（ｈｅａｔ ｔｒｉｇｇｅｒｉｎｇ）を引き起こすのに十分である場合があり、又は、完成品に追加の熱を加えることができる。完成品を製造した後に加熱によって誘発することのできる完成品の諸例は、パッケージ用物品及びフィルムである。加熱による誘発のための熱源は、当該技術で知られているものから選ぶことができる。例えば、脱酸素性組成物の上に熱風を吹き飛ばすことができ、又は、赤外線を使用して脱酸素性組成物を加熱することができる。加熱による誘発は、窒素の下；又は、酸素濃度が空気中より低い低酸素雰囲気の中；で行うことができる。パッケージ用物品若しくはフィルムを形成する間、又は形成した後、脱酸素性組成物が加熱されるかどうかに関わらず、脱酸素性組成物は約７５℃〜約３００℃の温度に加熱するのが好ましい。フィルム若しくは物品の押出し又は同時押出しを行っている間に、加熱による誘発を行う場合、その温度は約１７０℃〜約２８０℃であるのが好ましい。被酸化性有機化合物と遷移金属触媒の混合物であって、混合工程の後に行われる処理までは誘発されない該混合物を得るためには、混合する温度と時間とを入念に制御しなければならないことに注目すべきである。加熱装置の温度と、加熱による誘発のために十分である暴露時間とは変化し、脱酸素性組成物；被酸化性有機化合物；遷移金属塩の存在及び量；脱酸素性組成物中の酸化防止剤及び他の添加剤；加熱装置の設計；パッケージ用物品の、熱源までの近接性；熱移動の特性（典型的には対流）；並びに、当業者に容易に認められる他の諸パラメータ；によって決まる。
【００１４】
本発明の脱酸素性組成物は、重合体の主鎖と少なくとも１つの環状オレフィン側基（ｐｅｎｄａｎｔ ｇｒｏｕｐ）とを含有する被酸化性有機化合物を含有する。重合体の主鎖はエチレン基を有し、且つ、環状オレフィン側基は構造（Ｉ）：
2004522812.tif 000003
［式中、ｑ１、ｑ２、ｑ３、ｑ４、及びｒは、水素、メチル、又はエチルから独立的に選び；ｍは−（ＣＨ２）ｎ−（式中、ｎは０〜４の整数である）であり；且つ、ｒが水素である場合、ｑ１、ｑ２、ｑ３、及びｑ４の少なくとも１つもまた水素である］を有するのが好ましい。１つの好ましい被酸化性有機化合物はエチレン−ビニルシクロヘキセンコポリマー（ＥＶＣＨ）である。被酸化性有機化合物は、重合体の主鎖に結合している結合基と環状オレフィン側基とを更に有し、しかも、前記結合基は、−Ｏ−（ＣＨＲ）ｎ−；−（Ｃ＝Ｏ）−Ｏ−（ＣＨＲ）ｎ−；−ＮＨ−（ＣＨＲ）ｎ−；−Ｏ−（Ｃ＝Ｏ）−（ＣＨＲ）ｎ−；−（Ｃ＝Ｏ）−ＮＨ−（ＣＨＲ）ｎ−；又は−（Ｃ＝Ｏ）−Ｏ−ＣＨＯＨ−ＣＨ２−Ｏ−（式中、Ｒは水素、メチル、エチル、プロピル又はブチルであり；且つ、ｎは１〜１２の整数である）から選ぶ。好ましい諸被酸化性有機化合物であってそれら化合物の環状オレフィン側基とそれら化合物の主鎖との間に結合基を有する該被酸化性有機化合物は、エチレン／アクリル酸メチル／アクリル酸シクロヘキセニルメチルのターポリマー（ＥＭＣＭ）、及びアクリル酸シクロヘキセニルメチル（ＣＨＡＡ）のホモポリマーである。
【００１５】
脱酸素性組成物は、遷移金属の触媒を含有する。遷移金属触媒は、脱酸素の速度を速める。理論に縛られるべきではないが、有用な触媒には、少なくとも２つの酸化状態の間で相互に容易に転換し得るものが包含される。シェルドン（Ｓｈｅｌｄｏｎ），Ｒ．Ａ．；コチ（Ｋｏｃｈｉ），Ｊ．Ｋ．；「有機化合物の金属触媒による酸化（Ｍｅｔａｌ−Ｃａｔａｌｙｚｅｄ Ｏｘｉｄａｔｉｏｎｓ ｏｆ Ｏｒｇａｎｉｃ Ｃｏｍｐｏｕｎｄｓ）」，アカデミックプレス社（Ａｃａｄｅｍｉｃ Ｐｒｅｓｓ），ニューヨーク（１９８１）を参照。
【００１６】
その触媒は、周期表の第１、第２又は第３の遷移系列から選ばれる遷移金属の塩の形態であるのが好ましい。適切な諸金属及びそれらの酸化状態には、マンガンＩＩ又はＩＩＩ、鉄ＩＩ又はＩＩＩ、コバルトＩＩ又はＩＩＩ、ニッケルＩＩ又はＩＩＩ、銅Ｉ又はＩＩ、ロジウムＩＩ、ＩＩＩ又はＩＶ、及びルテニウムが包含されるが、それらに限定されない。導入されるときの、金属の酸化状態は、必ずしも活性状態の酸化状態である必要はない。その金属は、好ましくは鉄、ニッケル、マンガン、コバルト又は銅であり；一層好ましくはマンガン又はコバルトであり；最も好ましくはコバルトである。その金属に対する適した対イオンには、塩化物、酢酸塩、ステアリン酸塩、パルミチン酸塩、２−エチルヘキサン酸塩、ネオデカン酸塩、又はナフテン酸塩が包含されるが、それらに限定されない。脱酸素性組成物がパッケージ用物品の一部分であるとき、塩、遷移金属、及び対イオンは、米国食品医薬品局（ｔｈｅ Ｕ．Ｓ． Ｆｏｏｄ ａｎｄ Ｄｒｕｇ Ａｄｍｉｎｉｓｔｒａｔｉｏｎ） ＧＲＡＳ（一般に安全なものとして扱われる）のリストに存在するか、又は、脱酸素性組成物から生成物への移動を実質的に示さないこと［即ち、食事摂取（ＥＤＩ）が５０ｐｐｂ未満］が好ましい。とりわけ好ましい塩には、オレイン酸コバルト、ステアリン酸コバルト、及びネオデカン酸コバルトが包含される。金属塩はまた、ポリマー対イオンが使用されているイオノマー（ｉｏｎｏｍｅｒ）である場合もある。そのようなイオノマーは当該技術では周知である。
【００１７】
典型的には、遷移金属触媒の量は、金属含有量のみ（配位子、対イオン等を除く）に基づき、被酸化性有機化合物の０．００１〜１％（１０〜１００００ｐｐｍ）の範囲でありうる。遷移金属触媒は、被酸化性有機化合物と直接に混合するのが好ましい。遷移金属触媒は、被酸化性有機化合物を含有する層（例えば、脱酸素性層）の１つの成分であるか、又は好ましくはないが、そのような脱酸素性層に隣接する層の１つの成分である場合がある。遷移金属触媒の量が１％未満である場合、被酸化性有機化合物、及びいずれかの追加のポリマー又は添加物は、脱酸素性組成物又は物品の実質的に全て（即ち、９９％を超える）を含有することとなる。
【００１８】
脱酸素の開始を制御するために、脱酸素性組成物と一緒に酸化防止剤を使用することができる。本明細書に規定する酸化防止剤は、ポリマーの橋かけ結合又は酸化的劣化を抑制する材料である。酸化防止剤は典型的には、諸高分子物質の処理を容易にするために、又はそれら高分子材料の有効寿命を引き延ばすために添加する。本発明に関連し、そのような添加剤は、脱酸素を誘発する熱の不存在下で脱酸素を行うための誘導期間（ｉｎｄｕｃｔｉｏｎ ｐｅｒｉｏｄ）を引き延ばす。脱酸素性組成物によって脱酸素の開始を早めることが望ましい場合、その特定の組成物で脱酸素を誘発するのに適した熱を、その組成物に当てる。
【００１９】
本発明に使用するためには、例えば、２，６−ジ（ｔ−ブチル）−４−メチルフェノール（ＢＨＴ）、２，２’−メチレン−ビス（６−ｔ−ブチル−ｐ−クレゾール）、トリフェニルホスファイト、トリス−（ノニルフェニル）ホスファイト、ジラウリルチオジプロピオネート、ビタミンＥ、及びテトラ［メチレン（３，５−ジ−ｔｅｒｔ−ブチル−４−ヒドロキシヒドロシンナメート）］メタンのような酸化防止剤が適している。
酸化防止剤が存在する場合、酸化防止剤の量もまた脱酸素に影響を与えることがある。先に述べたように、そのような材料は通常、ポリマーの酸化又はゲル化を防止するために、被酸化性有機化合物又は追加のポリマーと一緒に存在する。それらは典型的には、被酸化性有機化合物の約０．００５〜０．０５重量％で存在する。しかし、誘導期間を特定の目的に合わせることが望ましい場合、酸化防止剤の追加の量を添加することもできる。
【００２０】
本発明の脱酸素性組成物は、１種以上の追加のポリマーを含有することがある。そのような追加のポリマーは、熱可塑性の構造用ポリマーであって、脱酸素性組成物を、パッケージ用物品に使用するのに一層適切にさせる該構造用ポリマーである場合がある。適切な構造用ポリマーには、ポリエチレン、低密度ポリエチレン、超低密度ポリエチレン、極超低密度（ｕｌｔｒａ−ｌｏｗ ｄｅｎｓｉｔｙ）ポリエチレン、高密度ポリエチレン、ポリエチレンテレフタレート（ＰＥＴ）、ポリ塩化ビニル、及びエチレンコポリマー［例えば、エチレン−酢酸ビニル、エチレン−アルキルアクリレート（メタクリレート）、エチレン−アクリル（メタクリル）酸、及びエチレン−アクリル（メタクリル）酸イオノマー］が包含されるが、それらに限定されない。飲料用容器等の硬質物品において、ＰＥＴはしばしば使用される。異なる構造用ポリマーの混合物もまた使用することができる。しかし、構造用ポリマーの選定は概ね、製造すべき物品とそれの最終用途とによって決まる。そのような選定要因は当該技術では周知である。例えば、透明度、清浄度、脱酸素剤としての有効性、バリヤー性、機械的性質、又は物品のテキスチャー（ｔｅｘｔｕｒｅ）は、被酸化性有機化合物と不適合である（ｉｎｃｏｍｐａｔｉｂｌｅ）構造用ポリマーを含有する混合物によって悪影響を受けることがある。
【００２１】
脱酸素性組成物は、熱による誘発（ｈｅａｔ ｔｒｉｇｇｅｒｉｎｇ）を促進するために、少なくとも１種の助触媒を更に含有することがある。助触媒はアミン又はアミドでありうる。好ましい助触媒はとりわけ、少なくとも１種のアミン末端基を含有する低分子量ポリエーテル、ポリアミド、及びナイロンである。
【００２２】
脱酸素性組成物は、フィルム又は［パッケージ用物品の成分（完全体又は不完全体）を包含する］パッケージ用物品の形態で与えられることがある。フィルムの形態で与えられる場合、フィルムは独立して存在することもあり、又は、パッケージ用物品の完全体又は不完全体であることもある。脱酸素性組成物を含有するのに適したパッケージ用物品は、柔軟性、硬質、半硬質、又はそれらのある組合せである場合がある。本発明において使用することのできる脱酸素性パッケージ用物品の諸例には、数ある容器の中でも、ゲーブルトップカートン、平行六面体カートン、トレイ（ｔｒａｙｓ）、カップ（ｃｕｐｓ）、バッグ（ｂａｇｓ）及びビン（ｂｏｔｔｌｅｓ）が包含される。そのような容器を造るのに使用することのできる材料には、紙、カードボード、ファイバーボード、ガラス又はプラスチックが包含される。そのような容器は、数ある用途の中でも、ジュース用カートン、清涼飲料用容器、豆腐用容器、及びビールビンとして使用することができる。硬質のパッケージ用物品は典型的には、１００〜１０００μｍの範囲の肉厚を有する。本発明で使用することのできる典型的な諸柔軟性パッケージには、とりわけ、肉、チーズ、生鮮パスタ、スナック食品、又はコーヒーのような食品群をパッケージするのに使用されるものが包含され、また、それら柔軟性パッケージは典型的には、５〜２５０μｍの厚さを有する。更に、脱酸素性組成物は、不完全体の脱酸素性成分又はパッケージの層の状態で与えることができる。例えば、脱酸素性組成物はとりわけ、コーティング、ボトルのキャップライナー、接着性若しくは非接着性シートのインサート（ｉｎｓｅｒｔ）、ガスケット、シール材、又は繊維マットのインサートの形態である場合がある。脱酸素性成分はまた、単層又は複層から成る場合がある。脱酸素性組成物を含有するパッケージ用成分及び（柔軟性、硬質、半硬質、又はこれらの組合せの）パッケージ用物品は通常、貯蔵の間、酸素による損傷を抑制することが望ましいいずれの製品（例えば、食品、飲料、化粧品、医薬品、医療品、腐食性金属、又は電子デバイス）をもパッケージするのに使用することができる。
【００２３】
上述のように、脱酸素性組成物は、単層又は複層を有する物品として与えることができる。脱酸素性層は、被酸化性有機化合物を含有する。パッケージ用物品又はフィルムが脱酸素性層を含有する場合、該パッケージ用物品又はフィルムは、１つ以上の追加の層を更に有することがあり、それら追加の層の１つ以上は、酸素バリヤー層［即ち、室温（約２５℃）での１大気圧当り１００ｃｍ３／ｍ２（ｃｃ／ｍ２）／日に等しいか又はそれ未満の酸素透過速度を有する層］を有することがある。典型的な酸素バリヤーは、ポリ（エチレンビニルアルコール）、ポリアクリロニトリル、ポリ塩化ビニル、ポリ（二塩化ビニリデン）、ポリエチレンテレフタレート（ＰＥＴ）、配向ＰＥＴ、シリカ、ホイル（ｆｏｉｌ）、ポリアミド、又はそれらの混合物を含有する。
【００２４】
脱酸素性パッケージ用物品の他の追加の層は、酸素を透過することのできる１つ以上の層を有することがある。例えば、本発明の１つの態様のパッケージ用物品は、該パッケージ用物品の外側から出発して該パッケージ用物品の（中空の内部を形成する）最も内側の層の方へ、次の諸層：（ｉ）構造用層、（ｉｉ）酸素バリヤー層、（ｉｉｉ）被酸化性有機化合物及び遷移金属触媒を含有する脱酸素性層、並びに任意的に（ｉＶ）酸素透過性シール又は食品接触層、で構成されることがある。（ｉｉ）の酸素バリヤー特性を制御すれば、雰囲気から脱酸素性層（ｉｉｉ）までの酸素の進入を制限することによって、パッケージの脱酸素寿命を調整することができ、従って、大気中の酸素による脱酸素容量（ｏｘｙｇｅｎ ｓｃａｖｅｎｇｉｎｇ ｃａｐａｃｉｔｙ）の消費が遅くなる。層（ｉＶ）は、複層のパッケージ用物品の加熱密封性、透明性又はブロッキング抵抗を改善することができる。また、層（ｉＶ）の酸素透過性を制御すれば、脱酸素性成分（ｉｉｉ）の組成に関係なく、全構造体の脱酸素の速度を変えることができる。層（ｉＶ）によって、酸素をパッケージ内側の頭隙（ｈｅａｄｓｐａｃｅ）から脱酸素性層（ｉｉｉ）まで通過させることができ、同時に、該脱酸素性層の諸成分、又は脱酸素の副生物がパッケージの内部に移動することに対するバリヤーとしての役割を果たす。
【００２５】
更なる追加の層（例えば接着剤層）もまた、複層のパッケージ用物品又はフィルムの中に使用することができる。接着剤層のために典型的に使用される諸組成物には、無水物機能性ポリオレフィン、及び他の周知の接着剤層が包含される。
【００２６】
本発明の脱酸素性層及び脱酸素性パッケージ用物品は、当該技術で知られている種々の多くの方法によって造ることができる。例えば、脱酸素性の層、フィルム及び物品を調製するために、それらの所望の諸成分は約１５０℃〜約３００℃の温度で溶融混合することができる。脱酸素性組成物は、溶融混合した後、加熱による誘発を行うのが好ましく、また、このことは、当業者に知られている他の要因と一緒に、溶融混合の温度及び時間を選定するに注意を払うのが望ましい。ポリマーの混合物を調製するのに、溶融混合に代わる方法（例えば、溶剤を使用し、次いで蒸発させること）もまた使用することができる。混合工程は、完成品、フィルム若しくはプレフォームを形成する前に行うか、又は、パッケージ用完成品又はフィルムを製造するのに後で使用するための供給原料若しくはマスターバッチを形成する前に行うことができる。脱酸素性の層、フィルム、又はパッケージ用物品を製造するのに混合済み組成物を使用する場合、押出し（同時押出し）、溶液流延（ｓｏｌｖｅｎｔ ｃａｓｔｉｎｇ）、射出成形、延伸吹込み成形（ｓｔｒｅｔｃｈ ｂｌｏｗ ｍｏｌｄｉｎｇ）、延伸、熱成形、押出しコーティング、コーティング及び硬化、積層、又はそれらの組合せは典型的には、混合工程の後に行う。加熱による誘発は、これらのプロセスの間、又はこれらのプロセスを行ってしまった後に使用することができ、更に、これらのプロセスの間に使用することのできる脱酸素性組成物及び諸装置の温度は、適切に調整することが望ましい。
【００２７】
次の諸例は、本発明の好ましい諸態様を例示するために包含される。後続の諸例に開示される諸技術は、本発明を実施する際うまく機能するように本発明者によって発見された諸技術を表し、従って、本発明を実施するための好ましい諸態様を構成するものと見なすことができる、ということが当業者によって認識されるであろう。しかし、当業者が本開示を考慮すれば、開示されている特定の諸態様に多くの変形を行うことができ、更に、本発明の本質及び範囲から逸脱することなく、同様の又は類似の結果が得られることを認識するであろう。
【００２８】
例１  ポリ（エチレン／アクリル酸メチル／アクリル酸シクロヘキセンメチル）［ＥＭＣＭ、シェブロン（Ｃｈｅｖｒｏｎ）製］９８８．４重量部と、オレイン酸コバルト５０重量％を含有するオレイン酸コバルトのトルエン溶液２３．２重量部とを、２５０〜２７０℃で二軸スクリュー押出し機［ベルナー・アンド・プフライデラー（Ｗｅｒｎｅｒ ＆ Ｐｆｌｅｉｄｅｒｅｒ） ＺＳＫ−３０］で混合した。その混合物に、「Ｉｒｇｏｎｏｘ  １０１０」酸化防止剤１５０ｐｐｍをも添加した。その押出し機は、混合中にトルエンを除去するための２つの吸引孔を備えていた。生成物は、４０〜５０℃で４時間の間タンブル乾燥機で乾燥し、次いで、アルミニウムバッグで真空包装を行った。
【００２９】
例２  市販のＰＥＴ樹脂を１７０℃で４時間の間乾燥した。外側層として、ＰＥＴを有する３層フィルム（厚さ４〜８ミル）と、コア層として、例１で造った熱による誘発が可能な脱酸素性ポリマー（ＯＳＰ）（厚さ２〜４ミル）とを、ランドキャッスル（Ｒａｎｄｃａｓｔｌｅ）フィルム押出し機で造った。フィードブロック（ｆｅｅｄｂｌｏｃｋ）、ダイ（ｄｉｅ）及び種々の帯域の温度は、２７０〜２８０℃に設定した。厚い３層フィルムは、冷却した後、１００℃まで再加熱し、次いで、２．５〜３倍に二軸延伸を行った。そのフィルムは、室温で２〜３週間の間貯蔵し、次いで、「Ｍｏｃｏｎ  ＯＸ−ＴＲＡＮ２／２０」によって、室温及び相対湿度２０〜３０％での酸素移動速度を求める試験を行った。その酸素移動試験によって、酸素はそのフィルムを全く透過しないことが分かった。対照として、上述の３層フィルムと同様のやり方で、ＯＳＰのコア層を用いないで調製した単層ＰＥＴフィルムについて類似の試験を行った。この試験により、対照フィルムは１５〜６０ｃｃＯ２／ｍ２／日の酸素移動速度を有することが分かった。
【００３０】
例３  純オレイン酸コバルト１０５．５重量部と、ポリ（エチレン／アクリル酸メチル）（ＥＭＡＣ、シェブロン製）８９４．５重量部とを、２２０〜２６０℃で二軸スクリュー押出し機（ベルナー・アンド・プフライデラー  ＺＳＫ−３０）で混合した。コバルトを含有するマスターバッチ生成物は、４０〜５０℃で４時間の間タンブル乾燥機で乾燥し、次いで、アルミニウムバッグで真空包装を行った。
【００３１】
例４  市販のＰＥＴ樹脂を１７０℃で４時間の間乾燥した。外側層として、ＰＥＴを有する３層フィルム（厚さ４〜８ミル）と、熱による誘発が可能な脱酸素性ポリマーのコア層（厚さ２〜４ミル）とを、ランドキャッスルフィルム押出し機で造った。熱による誘発が可能なその層は、ポリ（エチレン／アクリル酸メチル／アクリル酸シクロヘキセンメチル）［ＥＭＣＭ、シェブロン製］９０重量部と、例３で造ったコバルトマスターバッチ１０重量部とからの混合物を含有した。フィードブロック、ダイ及び種々の帯域の温度は、２７０〜２８０℃に設定した。厚い３層フィルムは、冷却した後、１００℃まで再加熱し、次いで、２．５〜３倍に二軸延伸を行った。そのフィルムは、室温で２〜３週間の間貯蔵し、次いで、「Ｍｏｃｏｎ  ＯＸ−ＴＲＡＮ２／２０」によって、室温及び相対湿度２０〜３０％での酸素移動速度を求める試験を行った。その酸素移動試験によって、酸素はそのフィルムを全く透過しないことが分かった。対照として、上述の３層フィルムと同様のやり方で、ＯＳＰのコア層を用いないで調製した単層ＰＥＴフィルムについて類似の試験を行った。この試験により、対照フィルムは１５〜６０ｃｃＯ２／ｍ２／日の酸素移動速度を有することが分かった。
【００３２】
本明細書に開示し請求する、諸組成物及び諸方法の全ては、本開示を考慮すれば過度の実験を行わないでも、製造し実施することができる。本発明の諸組成物及び諸方法は好ましい諸態様によって記述してきたが、それら組成物及び方法に対して；また、本明細書に記述する方法の諸工程において、又はそれら諸工程の手順において；本発明の概念、本質及び範囲から逸脱しないで、諸変形を加えることができることは当業者に容易に分かるであろう。一層具体的に言えば、両者とも化学的に関係のある幾つかの薬剤は、本明細書に記述する諸薬剤と置き換えることができ、同時に、同一又は類似の結果が達成されることが容易に分かるであろう。当業者に容易に理解されるそのような類似の諸代替物及び一部修正物は全て、特許請求の範囲に規定する発明の本質、範囲及び概念の中にあるものと見なす。
【図面の簡単な説明】
【図１】
図１は、本発明の幾つかの態様において使用することのできる被酸化性有機化合物を合成する概略図である。
【国際公開パンフレット】
2004522812.tif 000005
2004522812.tif 000006
2004522812.tif 000007
2004522812.tif 000008
2004522812.tif 000009
2004522812.tif 000010
2004522812.tif 000011
2004522812.tif 000012
2004522812.tif 000013
2004522812.tif 000014
2004522812.tif 000015
2004522812.tif 000016
2004522812.tif 000017
2004522812.tif 000018
2004522812.tif 000019
2004522812.tif 000020
2004522812.tif 000021
2004522812.tif 000022
【国際公開パンフレット（コレクトバージョン）】
2004522812.tif 000023
2004522812.tif 000024
【国際調査報告】
2004522812.tif 000025
2004522812.tif 000026